СПОСОБ ИЗГОТОВЛЕНИЯ МНОГОСЛОЙНОГО КАРТОНА, МНОГОСЛОЙНЫЙ КАРТОН И КОМПОЗИЦИЯ, ИСПОЛЬЗУЕМАЯ ПРИ ИЗГОТОВЛЕНИИ МНОГОСЛОЙНОГО КАРТОНА

1. Способ изготовления многослойного картона, содержащего по меньшей мере два волокнистых слоя, которые сформированы несколькими отдельными формовочными установками, в которых по меньшей мере часть воды дренирована из по меньшей мере одного слоя, слои соединены вместе, и соединенные слои подвергаются дальнейшему дренированию, влажной прессовке и сушке для получения многослойного картона, отличающийся тем, что по меньшей мере один волокнистый слой многослойного картона обрабатывается нанесением водного раствора первого прочностного элемента в растворенной форме, содержащего анионный прочностной полимер и/или композицию амфотерного прочностного полимера, на поверхность слоя, контактирующую с другим слоем изготавливаемого многослойного картона, перед соединением слоев вместе, а водный раствор катионного второго прочностного элемента в растворенной форме добавляется к волокнистой массе, из которой формируется по меньшей мере один из соединяемых вместе волокнистых слоев.
2. Способ по п. 1, отличающийся тем, что первый прочностной элемент содержит анионный прочностной полимер, содержащий анионный виниловый полимер, карбоксиметилцеллюлозу или любую их комбинацию.
3. Способ по п. 1 или 2, отличающийся тем, что первый прочностной элемент содержит композицию амфотерного прочностного полимера, содержащую амфотерный виниловый полимер или комбинацию анионного прочностного полимера(ов) и катионного прочностного полимера(ов).
4. Способ по п. 3, отличающийся тем, что комбинация анионного прочностного полимера(ов) и катионного прочностного полимера(ов) содержит
анионный прочностной полимер, содержащий анионный виниловый полимер, карбоксиметилцеллюлозу или любую их комбинацию, и
катионный прочностной полимер, содержащий катионный виниловый полимер, катионный крахмал, полиамин или любую их комбинацию.
5. Способ по любому из предшествующих пунктов, отличающийся тем, что первый прочностной элемент, содержащий анионный прочностной полимер и/или композицию амфотерного прочностного полимера, имеет полный заряд аниона при рН 7.
6. Способ по п. 5, отличающийся тем, что первый прочностной элемент имеет полный заряд -0,1…-3,0 мг-экв (сухое вещество), более предпочтительно -0,2...-1,0 мг-экв (сухое вещество) при рН 7.
7. Способ по любому из предшествующих пунктов, отличающийся тем, что первый прочностной элемент, содержащий анионный прочностной полимер, имеет заряд аниона 0,1-5 мг-экв (сухое вещество), предпочтительно 0,2-3,5 мг-экв (сухое вещество), более предпочтительно 0,5-3,5 мг-экв (сухое вещество) при рН 7.
8. Способ по любому из предшествующих пунктов, отличающийся тем, что первый прочностной элемент, содержащий анионный прочностной полимер и/или композицию амфотерного прочностного полимера, является гидрофильным.
9. Способ по любому из предшествующих пунктов, отличающийся тем, что катионный второй прочностной элемент, добавляемый в волокнистую массу, содержит катионный крахмал и/или синтетический катионный прочностной полимер, имеющий средневесовую молекулярную массу 400000-3000000 Да.
10. Способ по любому из предшествующих пунктов, отличающийся тем, что водный раствор первого прочностного элемента наносится на поверхность слоя, когда сухость волокнистого слоя составляет 0,5-25%, предпочтительно 1,5-20%, более предпочтительно 2-18%.
11. Способ по любому из предшествующих пунктов, отличающийся тем, что водный раствор первого прочностного элемента наносится на поверхность слоя распылением или нанесением пенного слоя, предпочтительно распылением.
12. Способ по любому из предшествующих пунктов, отличающийся тем, что водный раствор первого прочностного элемента наносится на поверхность волокнистого в комбинации с гранулированным крахмалом, предпочтительно гранулированным неионным, неразрушенным или неразрушенным неионным крахмалом.
13. Способ по п. 12, отличающийся тем, что первый прочностной элемент и гранулированный крахмал наносятся с весовым отношением от 0,02:1 до 3:1 (сухой/сухой), предпочтительно от 0,05:1 до 0,9:1 (сухой/сухой) и более предпочтительно от 0,1:1 до 0,4:1 (сухой/сухой).
14. Способ по любому из предшествующих пунктов, отличающийся тем, что первый прочностной элемент и катионный второй прочностной элемент наносятся таким образом, чтобы соотношение «добавленные заряды, измеренные при рН 7 первого прочностного элемента» к «добавленные заряды, измеренные при рН 7 катионного второго прочностного элемента» находилось в диапазоне 0,05:1-2:1, предпочтительно 0,3:1-1:1.
15. Способ по любому из предшествующих пунктов, отличающийся тем, что первый прочностной элемент наносится на поверхность слоя, изготовленного из волокнистой массы, имеющей самую высокую степень помола в многослойном картоне при измерении от массы высокой концентрации, дозируемой на короткую циркуляцию формовочной установки.
16. Способ по любому из предшествующих пунктов, отличающийся тем, что первый прочностной элемент наносится на поверхность слоя, имеющего самое высокое объемное значение в многослойном картоне при измерении от листа, отлитого вручную из массы высокой концентрации, дозируемой на короткую циркуляцию формовочной установки.
2
2
2
17. Способ по любому из предшествующих пунктов, отличающийся тем, что первый прочностной элемент наносится на одну поверхность слоя в количестве 0,02-1,0 г (сухого вещества) / м, предпочтительно 0,05-0,5 г (сухого вещества) / ми более предпочтительно 0,08-0,3 г (сухого вещества) / м.
18. Способ по любому из предшествующих пунктов, отличающийся тем, что катионный второй прочностной элемент добавляется в количестве 2-25 кг/т волокнистой массы в сухом виде в случае применения катионного крахмала или 0,7-5 кг/т волокнистой массы в сухом виде в случае применения синтетического катионного прочностного полимера.
19. Водная композиция для улучшения прочности на разрыв многослойного картона по оси Z, содержащая по меньшей мере два волокнистых слоя, отличающаяся тем, что композиция имеет вязкость менее 100 мПа⋅с, предпочтительно 1,4-100 мПа⋅с и более предпочтительно 1,4-50 мПа⋅с при измерении вискозиметром Брукфильда LV DV1 с адаптером для малых проб при максимальных оборотах, допустимых оборудованием, сразу же после смешивания, при преобладающей температуре и содержании твердых частиц на момент нанесения, и содержит
первый прочностной элемент в растворенной форме, содержащий анионный прочностной полимер и/или композицию амфотерного прочностного полимера, и
гранулированный крахмал, предпочтительно гранулированный неионный неразрушенный или неразрушенный неионный крахмал,
в которой весовое отношение первого прочностного элемента к гранулированному крахмалу составляет от 0,02:1 до 3:1 (сухой/сухой), предпочтительно от 0,05:1 до 0,9:1 (сухой/сухой) и более предпочтительно от 0,1:1 до 0,4:1 (сухой/сухой).
20. Водная композиция по п. 19, отличающаяся тем, что первый прочностной элемент содержит анионный прочностной полимер, содержащий анионный виниловый полимер, карбоксиметилцеллюлозу или любую их комбинацию.
21. Водная композиция по п. 19 или 20, отличающаяся тем, что первый прочностной элемент содержит композицию амфотерного прочностного полимера, содержащую амфотерный виниловый полимер или комбинацию анионного прочностного полимера(ов) и катионного прочностного полимера(ов).
22. Водная композиция по п. 21, отличающаяся тем, что комбинация анионного прочностного полимера(ов) и катионного прочностного полимера(ов) содержит анионный прочностной полимер, содержащий анионный виниловый полимер, карбоксиметилцеллюлозу или любую их комбинацию, и катионный прочностной полимер, содержащий катионный виниловый полимер, катионный крахмал, полиамин или любую их комбинацию.
23. Водная композиция по любому из пп. 19-22, отличающаяся тем, что водная композиция содержит гранулированный крахмал, концентрация которого составляет 0,1-30 вес. %, предпочтительно 1-8 вес. % и рассчитана из водной композиции.
24. Применение композиции по любому из пп. 19-23 для улучшения прочности на разрыв многослойного картона по оси Z путем нанесения, до соединения волокнистых слоев вместе, водного раствора композиции на поверхность по меньшей мере одного волокнистого слоя, сухость которого составляет 0,5-25%, предпочтительно 1,5-20% и более предпочтительно 2-18%, и эта поверхность контактирует с поверхностью другого слоя изготавливаемого многослойного картона при соединении слоев.
25. Многослойный картон, который содержит по меньшей мере два волокнистых слоя, отличающийся тем, что он изготавливается с использованием способа по любому из пп. 1-18.
26. Многослойный картон по п. 25, отличающийся тем, что картон представляет собой картон для складных коробок, картон для упаковок для жидкостей, плоский слой гофрированного картона из крафт-бумаги, наружный слой тарного картона, гофрированный картон, макулатурный картон, гильзовый картон, посудный картон или макулатурный мелованный картон.